(57)【要約】【課題】酸素透過性及び化学的耐久性に優れ、電解質構造を壊すことなく、Ｆ2ガスによるフッ素化が可能であり、しかも、安価な電解質を提供すること。【解決手段】次の（１）式及び（２）で表される構造を備えた電解質。但し、Ｐは、側鎖又は主鎖に多環式骨格を含む多環式構造。Ｑは、Ｒfsと結合する第１パーフルオロカーボンＱ1を含む構造。Ｍは、水素、又は、アルカリ金属。ａは、０以上１００以下の整数。Ｒf6、Ｒf7は、それぞれ、フッ素、又は、炭素数が１〜１０のパーフルオロカーボン。ｔは、１以上１０以下の整数。Ｒfは、ＯＭ（ａ≧０の時）又は炭素数が１〜１０のパーフルオロカーボン（ａ≧１の時）。多環式骨格とは、２以上の環を持ち、前記環を構成する少なくとも１つの炭素が、２以上の前記環の一部となっている構造をいう。    【化１】2012226970.tif 000027【選択図】なし【特許請求の範囲】
【請求項１】
次の（１）式及び（２）式で表される構造を備えた電解質。
【化１】
2012226970.tif 000019
但し、
Ｐは、側鎖又は主鎖に多環式骨格を含む多環式構造。
Ｑは、Ｒfsと結合する第１パーフルオロカーボンＱ1を含む構造。
Ｍは、水素、又は、アルカリ金属（Ｌｉ、Ｎａ、Ｋ）。
ａは、０以上１００以下の整数。
Ｒf6、Ｒf7は、それぞれ、フッ素、又は、炭素数が１〜１０のパーフルオロカーボン。
ｔは、１以上１０以下の整数。
Ｒfは、ＯＭ（ａ≧０の時）又は炭素数が１〜１０のパーフルオロカーボン（ａ≧１の時）。
【請求項２】
前記多環式構造Ｐは、次の（３−１）式〜（３−３）式のいずれかで表される構造を備えている請求項１に記載の電解質。
【化２】
2012226970.tif 000020
但し、
Ｙfは、前記多環式骨格を構成する各炭素に結合している水素、フッ素、又は、炭素数が１〜１０のフッ素化炭化水素若しくはパーフルオロカーボン。
Ｘは、水素又はフッ素。
ｎは、１以上の整数。
【請求項３】
前記多環式構造Ｐは、次の（３−４）式〜（３−６）式のいずれかで表される構造を備えている請求項１又は２に記載の電解質。
【化３】
2012226970.tif 000021
但し、
Ｙfは、前記多環式骨格を構成する各炭素に結合している水素、フッ素、又は、炭素数が１〜１０のフッ素化炭化水素若しくはパーフルオロカーボン。
Ｘは、水素又はフッ素。
ｍは、０以上２以下の整数。
ｎは、１以上の整数。
（３−６）式で表される前記多環式構造Ｐは、１位又は２位でエーテル結合を介して高分子鎖と結合している。
【請求項４】
前記多環式構造Ｐは、次の（３−７）式〜（３−９）式のいずれかで表される構造を備えている請求項１から３までのいずれかに記載の電解質。
【化４】
2012226970.tif 000022
但し、
Ｙfは、前記多環式骨格を構成する各炭素に結合している水素、フッ素、又は、炭素数が１〜１０のフッ素化炭化水素若しくはパーフルオロカーボン。
ｍは、０以上２以下の整数。
ｎは、１以上の整数。
（３−９）式で表される前記多環式構造Ｐは、１位及び２位、又は、２位及び３位で高分子鎖と結合している。
【請求項５】
前記多環式構造構造Ｐは、次の（３−１０）式又は（３−１１）式のいずれかで表される構造を備えている請求項１から４までのいずれかに記載の電解質。
【化５】
2012226970.tif 000023
但し、
Ｙfは、前記多環式骨格を構成する各炭素に結合している水素、フッ素、又は、炭素数が１〜１０のフッ素化炭化水素若しくはパーフルオロカーボン。
ｋは、１以上４以下の整数。
ｎは、１以上の整数。
【請求項６】
前記Ｑは、次の（４−１）式で表される構造を備え、
前記Ｒfsは、次の（２−１）式で表される構造を備えている
請求項１から５までのいずれかに記載の電解質。
【化６】
2012226970.tif 000024
但し、
Ｍは、水素、又は、アルカリ金属（Ｌｉ、Ｎａ、Ｋ）。
ｑは、１以上の整数。
ｒは、０以上３以下の整数。
ｓは、２以上４以下の整数。
ａは、０以上１００以下の整数。
Ｒfは、ＯＭ（ａ≧０の時）又は炭素数が１〜１０のパーフルオロカーボン（ａ≧１の時）。
ｔは、１以上１０以下の整数。
【請求項７】
前記Ｑは、次の（４−２）式〜（４−５）式のいずれかで表される構造を備え、
前記Ｒfsは、次の（２−１）式で表される構造を備えている
請求項１から６までのいずれかに記載の電解質。
【化７】
2012226970.tif 000025
但し、
Ｍは、水素、又は、アルカリ金属（Ｌｉ、Ｎａ、Ｋ）。
ｑは、１以上の整数。
Ｒf1〜Ｒf3は、フッ素又は炭素数が１〜１０のパーフルオロカーボン。
Ｒf5は、直接結合又は炭素数が１〜１０の２価のパーフルオロカーボン。
ａは、０以上１００以下の整数。
Ｒfは、ＯＭ（ａ≧０の時）又は炭素数が１〜１０のパーフルオロカーボン（ａ≧１の時）。
ｔは、１以上１０以下の整数。
【請求項８】
前記Ｑは、酸基及び前記多環式骨格を持たない第２パーフルオロカーボンＱ2をさらに含む構造である請求項１から７までのいずれかに記載の電解質。
【請求項９】
前記第２パーフルオロカーボンＱ2は、次の（５−１）式〜（５−５）式のいずれかで表される構造を備えている請求項８に記載の電解質。
【化８】
2012226970.tif 000026
但し、
ｑ’は、１以上の整数。
Ｒf1〜Ｒf4は、フッ素又は炭素数が１〜１０のパーフルオロカーボン。
【発明の詳細な説明】
【技術分野】
【０００１】
本発明は、電解質に関し、さらに詳しくは、ガス（酸素）透過性及びプロトン伝導性に優れた電解質に関する。
【背景技術】
【０００２】
固体高分子型燃料電池は、固体高分子電解質膜の両面に電極が接合された膜電極接合体（ＭＥＡ）を基本単位とする。また、固体高分子型燃料電池において、電極は、一般に、拡散層と触媒層の二層構造をとる。拡散層は、触媒層に反応ガス及び電子を供給するためのものであり、カーボンペーパー、カーボンクロス等が用いられる。また、触媒層は、電極反応の反応場となる部分であり、一般に、白金等の電極触媒を担持したカーボンと固体高分子電解質（触媒層アイオノマ）との複合体からなる。
【０００３】
このようなＭＥＡを構成する電解質膜あるいは触媒層アイオノマには、耐酸化性に優れた炭化フッ素系電解質（例えば、ナフィオン（登録商標、デュポン社製）、アシプレックス（登録商標、旭化成（株）製）、フレミオン（登録商標、旭硝子（株）製）等。）を用いるのが一般的である。また、炭化フッ素系電解質は、耐酸化性に優れるが、一般に極めて高価である。そのため、固体高分子型燃料電池の低コスト化を図るために、炭化水素系電解質の使用も検討されている。
【０００４】
しかしながら、固体高分子型燃料電池を車載用動力源等として用いるためには、解決すべき課題が残されている。例えば、固体高分子型燃料電池において、高い性能を得るためには、電池の作動温度は高い方が好ましく、そのためには、電解質膜の耐熱性が高いことがこのましい。しかしながら、従来のフッ素系電解質膜は、高温における機械的強度が低いという問題がある。
また、燃料電池車の普及のために、燃料電池の低コスト化が課題となっている。そのためには、触媒に利用する白金量を減らす必要があり、白金量を減らすためには、プロトン伝導と酸素透過度の高い触媒層アイオノマの開発が必要である。
【０００５】
そこでこの問題を解決するために、従来から種々の提案がなされている。
例えば、特許文献１には、５員環（脂環式構造）にペルフルオロアルキレン基を介してイオン性基が結合している固体高分子形燃料電池用電解質材料が開示されている。
同文献には、５員環にイオン性基を導入することで軟化温度が高くなり、高温作動が可能になる点が記載されている。
【０００６】
非特許文献１には、高分子電解質ではないが、アダマンタン構造を炭化水素系ポリマに組み込むことで、酸素透過度の向上が見られる点が記載されている。
特許文献２には、含フッ素スルホン酸基と結合したノボルネンを金属触媒により重合させる重合体の製造方法が開示されている。
特許文献３には、高分子電解質ではないが、含フッ素ノボルネン類を触媒存在下で重合させる含フッ素重合体の製造方法が開示されている。
【０００７】
特許文献４には、高分子電解質ではないが、末端にパーフルオロアルキル基を有し、架橋点としてアダマンタン構造を持つ架橋ポリマーが開示されている。
特許文献５には、高分子電解質ではないが、含フッ素アダマンタンに重合性の官能基（フッ素は含まない）を結合させた化合物、及び、この化合物を重合させることにより得られる重合体が開示されている。
特許文献６には、高分子電解質ではないが、１，６ジエン形エーテルを重合させることにより得られる含フッ素重合体が開示されている。
【０００８】
非特許文献２には、高分子電解質ではないが、ポリアダマンタンのキャスト膜の酸素透過度が記載されている。同文献には、このようなキャスト膜の酸素透過度は、ポリテトラフルオロエチレンより高い点が記載されている。
特許文献７には、高分子電解質ではないが、炭化水素系のビニルエーテル基を持つアダンマンタン誘導体が開示されている。
特許文献８には、高分子電解質ではないが、フルオロビニルエーテル基を有するアダマンタン構造を有する樹脂を含むポジ型レジスト組成物が開示されている。
さらに、特許文献９には、重合性二重結合基含有基の二重結合が開裂して形成された繰り返し単位を含む含フッ素共重合体が開示されている。
【０００９】
燃料電池用触媒層アイオノマの性能向上には、プロトン伝導性だけでなく、酸素透過性の向上も重要である。しかしながら、ナフィオン（登録商標）に代表される、主鎖にテトラフルオロエチレン（ＴＦＥ）骨格を有する従来の電解質は、酸素透過性に乏しい。
一方、電解質ポリマの酸素透過性を向上させるためには、環状構造の導入が有効であることが分かってきている。しかしながら、これらの化合物を合成するためには、数ステップを経るため、現在では高価なものとなっている。また、沸点が低いために、取り扱いにも注意が必要であった。さらに、従来の電解質は、耐久性を高めるためにＦ2ガスにより完全にフッ素化を行う必要があるが、ラジカルによる断裂などにより分子量の低下が見られる。
【００１０】
これに対し、アダマンタン及びその派生物は、近年、合成法の改良により、安価に入手できるようになってきた。また、アダマンタンは、対称性の高い構造であるため、耐久性も高い。この性質を利用すれば、最終段階でも電解質構造を壊すことなく、Ｆ2ガス等によるフッ素化が可能であると考えられる。
【先行技術文献】
【特許文献】
【００１１】
【特許文献１】国際公開第ＷＯ２００５／０９６４２２号
【特許文献２】特開２００８−８８２４７号公報
【特許文献３】特開２００９−２５６４６８号公報
【特許文献４】特開２００７−２３８７６０号公報
【特許文献５】特開２００７−２５４４５１号公報
【特許文献６】特許第４３９９６０８号公報
【特許文献７】特開２００９−１４９５２８号公報
【特許文献８】特開２００４−１３８８８７号公報
【特許文献９】特開２０１０−５３２５７号公報
【非特許文献】
【００１２】
【非特許文献１】Polymer, 1995, 36, 3165-3172
【非特許文献２】Journal of Applied Polymer Science 2009, 114, 2339
【発明の概要】
【発明が解決しようとする課題】
【００１３】
本発明が解決しようとする課題は、酸素透過性及び化学的耐久性に優れた電解質を提供することにある。
本発明が解決しようとする他の課題は、電解質構造を壊すことなく、Ｆ2ガス等によるフッ素化が可能であり、しかも、安価な電解質を提供することにある。
【課題を解決するための手段】
【００１４】
上記課題を解決するために本発明に係る電解質は、次の（１）式及び（２）式で表される構造を備えていることを要旨とする。
【化１】
2012226970.tif 000002
【００１５】
但し、
Ｐは、側鎖又は主鎖に多環式骨格を含む多環式構造。
Ｑは、Ｒfsと結合する第１パーフルオロカーボンＱ1を含む構造。
Ｍは、水素、又は、アルカリ金属（Ｌｉ、Ｎａ、Ｋ）。
ａは、０以上１００以下の整数。
Ｒf6、Ｒf7は、それぞれ、フッ素、又は、炭素数が１〜１０のパーフルオロカーボン。
ｔは、１以上１０以下の整数。
Ｒfは、ＯＭ（ａ≧０の時）又は炭素数が１〜１０のパーフルオロカーボン（ａ≧１の時）。
【発明の効果】
【００１６】
アダマンタン骨格などに代表される多環式骨格は、その嵩高さから、酸素透過性に優れいていると考えられる。そのため、多環式骨格を導入した電解質を触媒層アイオノマとして利用すると、触媒層の酸素透過性が向上し、これによってＰｔの活性が向上する。また、多環式骨格を導入した電解質は、剛直であり、ガラス転移温度Ｔgが上昇するため、化学的耐久性が向上し、高温での運転にも耐えうる。
さらに、アダマンタンなどの対称性の高い多環式骨格は、耐久性が高い。そのため、この性質を利用すれば、最終段階でも電解質構造を壊すことなく、Ｆ2ガス等によるフッ素化が可能であると考えられる。
【発明を実施するための最良の形態】
【００１７】
以下、本発明の一実施の形態について詳細に説明する。
［１．  電解質］
本発明に係る電解質は、次の（１）式及び（２）式で表される構造を備えていることを要旨とする。
【化２】
2012226970.tif 000003
【００１８】
但し、
Ｐは、側鎖又は主鎖に多環式骨格を含む多環式構造。
Ｑは、Ｒfsと結合する第１パーフルオロカーボンＱ1を含む構造。前記第１パーフルオロカーボンＱ1は、鎖状又は環状のいずれであっても良く、エーテル結合やスルホニル結合を含んでいても良い。
Ｍは、水素、又は、アルカリ金属（Ｌｉ、Ｎａ、Ｋ）。
ａは、０以上１００以下の整数。
Ｒf6、Ｒf7は、それぞれ、フッ素、又は、炭素数が１〜１０のパーフルオロカーボン。Ｒf6、Ｒf7を構成する前記パーフルオロカーボンは、鎖状又は環状のいずれであっても良く、エーテル結合やスルホニル結合を含んでいても良い。
ｔは、１以上１０以下の整数。
Ｒfは、ＯＭ（ａ≧０の時）又は炭素数が１〜１０のパーフルオロカーボン（ａ≧１の時）。Ｒfを構成する前記パーフルオロカーボンは、鎖状又は環状のいずれであっても良く、エーテル結合やスルホニル結合を含んでいても良い。
前記多環式骨格とは、２以上の環を持ち、前記環を構成する少なくとも１つの炭素が、２以上の前記環の一部となっている構造をいう。前記多環式骨格は、前記環内に窒素原子や酸素原子を含んでいても良い。
【００１９】
［１．１．  多環式構造Ｐ］
（１）式中、Ｐは、多環式構造を表す。多環式構造Ｐとは、側鎖又は主鎖に多環式骨格を含むものをいう。
「多環式骨格」とは、２以上の環を持ち、環を構成する少なくとも１つの炭素が、２以上の環の一部となっている構造をいう。多環式骨格は、環内に窒素原子や酸素原子を含んでいても良い。
【００２０】
多環式骨格は、大きく分けて次の４つに分類される。
（１）２環の共有原子が一般に３個以上（命名法の都合上、２個の場合もある）である架橋環系の多環式骨格。これらは形式的に、単環に架橋したvon Baeyer環と、縮合環に架橋した架橋縮合環に二分される。
（２）２環の共有原子が２個である縮合環系の多環式骨格。
（３）２環の共有原子が１個であるスピロ環系の多環式骨格。
（４）２環が共有原子を持たず、結合を介して連結している環集合系の多環式骨格。
多環式構造Ｐには、これらのいずれか１種の多環式骨格が含まれていていても良く、あるいは、２種以上が含まれていても良い。
【００２１】
多環式骨格としては、具体的には、
（１）１−デカヒドロナフチル基、２−デカヒドロナフチル基等の多環式飽和炭化水素基、
（２）１−ノボルニル基、１−アダマンチル基等の架橋環式飽和炭化水素基、
（３）スピロ炭化水素基、
などがある。
【００２２】
［１．１．１．  多環式構造Ｐの具体例（１）］
多環式構造Ｐの第１の具体例は、次の（３−１）式〜（３−３）式のいずれかで表される構造を備えている。
【化３】
2012226970.tif 000004
【００２３】
但し、
Ｙfは、前記多環式骨格を構成する各炭素に結合している水素、フッ素、又は、炭素数が１〜１０のフッ素化炭化水素若しくはパーフルオロカーボン。Ｙfを構成する前記フッ素化炭化水素又は前記パーフルオロカーボンは、それぞれ、鎖状又は環状のいずれであっても良く、エーテル結合やスルホニル結合を含んでいても良い。
Ｘは、水素又はフッ素。
ｎは、１以上の整数。
【００２４】
Ｙfは、多環式骨格を構成する各炭素の結合手の内、多環式骨格の形成に用いられない結合手に結合している基を表す。例えば、（３−１）式で表される多環式構造Ｐは、合計１０個の炭素で多環式骨格が形成されている。その内、多環式骨格の形成に用いられていない結合手は、合計１５個である。従って、（３−１）式で表される多環式構造Ｐの場合、多環式骨格を構成する各炭素に、合計１５個のＹfが結合した構造を備えている。この点は、後述する（３−２）式〜（３−１１）式も同様である。
【００２５】
Ｙfは、水素、フッ素、フッ素化炭化水素、又は、パーフルオロカーボンのいずれであっても良い。多環式骨格を構成する各炭素に結合しているＹfは、同一であっても良く、あるいは、互いに異なっていても良い。また、繰り返し単位中に含まれる各Ｙfは、同一であっても良く、あるいは、繰り返し単位毎に異なっていても良い。
ここで、「フッ素化炭化水素」とは、炭化水素のＣに結合しているＨの一部がフッ素に置換されたもの、すなわち、Ｃ−Ｆ結合とＣ−Ｈ結合の双方を備えた基をいう。
「パーフルオロカーボン」とは、炭化水素のＣに結合しているＨの全部がフッ素に置換されたもの、すなわち、Ｃ−Ｆ結合を備え、Ｃ−Ｈ結合を備えていない基を言う。
Ｙfを構成するフッ素化炭化水素及びパーフルオロカーボンは、それぞれ、鎖状構造又は環状構造のいずれであっても良い。また、これらは、それぞれ、エーテル結合やスルホニル結合を含んでいても良い。
【００２６】
Ｙfがフッ素化炭化水素又はパーフルオロカーボンである場合、その炭素数が多くなるほど、酸素透過性が向上する。一方、炭素数が多くなりすぎると、ＥＷが増大し、プロトン伝導度が低下する。従って、フッ素化炭化水素及びパーフルオロカーボンの炭素数は、それぞれ、１〜１０である必要がある。
【００２７】
Ｙfを構成するフッ素化炭化水素又はパーフルオロカーボンとしては、例えば、
（１）−ＣＦ3、−(ＣＦ2)3ＣＦ3、
（２）−ＣＨ2ＣＦ2ＣＦ2ＣＦ3、
などがある。
【００２８】
Ｘは、水素又はフッ素を表す。各Ｘは、同一であっても良く、あるいは、異なっていても良い。また、繰り返し単位中に含まれる各Ｘは、同一であっても良く、あるいは、繰り返し単位毎に異なっていても良い。
ｎは、繰り返し単位の繰り返し数を表す。ｎは、特に限定されるものではなく、目的に応じて任意に選択することができる。すなわち、電解質は、低分子量のＰと低分子量のＱとが結合したランダム共重合体又は交互共重合体であっても良く、あるいは、高分子量のＰと高分子量のＱとが結合したブロック共重合体であっても良い。
【００２９】
［１．１．２．  多環式構造Ｐの具体例（２）］
多環式構造Ｐの第２の具体例は、次の（３−４）式〜（３−６）式のいずれかで表される構造を備えている。
【化４】
2012226970.tif 000005
【００３０】
但し、
Ｙfは、前記多環式骨格を構成する各炭素に結合している水素、フッ素、又は、炭素数が１〜１０のフッ素化炭化水素若しくはパーフルオロカーボン。Ｙfを構成する前記フッ素化炭化水素又は前記パーフルオロカーボンは、それぞれ、鎖状又は環状のいずれであっても良く、エーテル結合やスルホニル結合を含んでいても良い。
Ｘは、水素又はフッ素。
ｍは、０以上２以下の整数。
ｎは、１以上の整数。
（３−６）式で表される前記多環式構造Ｐは、１位又は２位でエーテル結合を介して高分子鎖と結合している。
【００３１】
ｍは、多環式骨格に含まれる環の繰り返し数を表す。一般に、ｍが大きくなるほど、酸素透過性が向上する。一方、ｍが大きくなりすぎると、電解質を製造するためのモノマの合成が煩雑となる。従って、ｍは、０以上２以下である必要がある。繰り返し単位中に含まれる各ｍは、同一であっても良く、あるいは、繰り返し単位毎に異なっていても良い。
Ｙf、Ｘ及びｎの詳細は、第１の具体例と同様であるので、説明を省略する。
【００３２】
［１．１．３．  多環式構造Ｐの具体例（３）］
多環式構造Ｐの第３の具体例は、次の（３−７）式〜（３−９）式のいずれかで表される構造を備えている。
【化５】
2012226970.tif 000006
【００３３】
但し、
Ｙfは、前記多環式骨格を構成する各炭素に結合している水素、フッ素、又は、炭素数が１〜１０のフッ素化炭化水素若しくはパーフルオロカーボン。Ｙfを構成する前記フッ素化炭化水素又は前記パーフルオロカーボンは、それぞれ、鎖状又は環状のいずれであっても良く、エーテル結合やスルホニル結合を含んでいても良い。
ｍは、０以上２以下の整数。
ｎは、１以上の整数。
（３−９）式で表される前記多環式構造Ｐは、１位及び２位、又は、２位及び３位で高分子鎖と結合している。
【００３４】
Ｙf、ｍ及びｎの詳細は、第１の具体例及び第２の具体例と同様であるので、説明を省略する。
【００３５】
［１．１．４．  多環式構造Ｐの具体例（４）］
多環式構造Ｐの第４の具体例は、次の（３−１０）式〜（３−１１）式のいずれかで表される構造を備えている。
【化６】
2012226970.tif 000007
【００３６】
但し、
Ｙfは、前記多環式骨格を構成する各炭素に結合している水素、フッ素、又は、炭素数が１〜１０のフッ素化炭化水素若しくはパーフルオロカーボン。Ｙfを構成する前記フッ素化炭化水素又は前記パーフルオロカーボンは、それぞれ、鎖状又は環状のいずれであっても良く、エーテル結合やスルホニル結合を含んでいても良い。
ｋは、１以上４以下の整数。
ｎは、１以上の整数。
【００３７】
ｋは、環を構成する原子数と関係がある。一般に、ｋが大きくなるほど、環の構成原子数が多くなり、酸素透過性が向上する。一方、ｋが大きくなりすぎると、ＥＷが増大し、プロトン伝導性が低下する。従って、ｋは、１以上４以下である必要がある。繰り返し単位中に含まれる各ｋは、同一であっても良く、あるいは、繰り返し単位毎に異なっていても良い。
Ｙf及びｎの詳細は、第１の具体例と同様であるので、説明を省略する。
【００３８】
［１．２．  酸基を有するパーフルオロカーボン（Ｑ−Ｒfs）］
（１）式中、Ｑ−Ｒfsは、酸基（Ｒfs）を有するパーフルオロカーボン（Ｑ）を表す。
Ｑは、Ｒfsと結合する第１パーフルオロカーボンＱ1を含む構造を表す。第１パーフルオロカーボンＱ1は、鎖状又は環状のいずれであっても良く、エーテル結合やスルホニル結合を含んでいても良い。
また、Ｑは、第１パーフルオロカーボンＱ1のみからなる構造でも良く、あるいは、これに加えて、酸基及び多環式骨格を持たない第２パーフルオロカーボンＱ2をさらに含む構造でも良い。第２パーフルオロカーボンＱ2は、鎖状又は環状のいずれであっても良く、エーテル結合やスルホニル結合を含んでいても良い。
Ｑが第２パーフルオロカーボンＱ2を含む場合、Ｐ、Ｑ1、Ｑ2の結合順序は、特に限定されるものではなく、目的に応じて任意に選択することができる。
【００３９】
Ｒfsは、スルホン酸基又はスルホンイミド基を有する酸基であり、上述した（２）式で表される構造を備えている。
（２）式中、ａは、パーフルオロスルホンイミド基−[ＳＯ2ＮＭＳＯ2−(ＣＲf6Ｒf7)t]−の繰り返し数を表す。ａが大きくなりすぎると、ＥＷが小さくなりすぎ、電解質が水溶性となる。従って、ａは、０以上１００以下である必要がある。ａは、さらに好ましくは、０以上２０以下、さらに好ましくは、０以上５以下である。
【００４０】
（２）式中、Ｒf6、Ｒf7は、それぞれ、フッ素、又は、炭素数が１〜１０のパーフルオロカーボンを表す。Ｒf6、Ｒf7を構成するパーフルオロカーボンは、鎖状又は環状のいずれであっても良く、エーテル結合やスルホニル結合を含んでいても良い。
Ｒf6、Ｒf7がパーフルオロカーボンである場合、その炭素数が多くなるほど、酸素透過性が向上する。一方、炭素数が多くなりすぎると、ＥＷが増大し、プロトン伝導度が低下する。従って、パーフルオロカーボンの炭素数は、１〜１０である必要がある。
【００４１】
（２）式中、ｔは、−(ＣＲf6Ｒf7)−の繰り返し数を表す。ｔが大きくなるほど、酸素透過性が高くなる。一方、ｔが大きくなりすぎると、ＥＷが増大し、プロトン伝導性が低下する。従って、ｔは、１以上１０以下である必要がある。
【００４２】
（２）式中、Ｒfは、ａ＝０の時はＯＭ（Ｍは、水素、又は、アルカリ金属（Ｌｉ、Ｎａ、Ｋ））を表し、ａ≧１の時はＯＭ又は炭素数が１〜１０のパーフルオロカーボンを表す。Ｒfを構成するパーフルオロカーボンは、鎖状又は環状のいずれであっても良く、エーテル結合やスルホニル結合を含んでいても良い。
Ｒfがパーフルオロカーボンである場合、その炭素数が多くなるほど、酸素透過性が向上する。一方、炭素数が多くなりすぎると、ＥＷが増大し、プロトン伝導度が低下する。従って、パーフルオロカーボンの炭素数は、１〜１０である必要がある。
【００４３】
［１．２．１．  Ｑ−Ｒfsの具体例（１）］
Ｑ−Ｒfsの第１の具体例は、Ｑが、次の（４−１）式で表される構造を備え、Ｒfsが、次の（２−１）式で表される構造を備えている
【化７】
2012226970.tif 000008
【００４４】
但し、
Ｍは、水素、又は、アルカリ金属（Ｌｉ、Ｎａ、Ｋ）。
ｑは、１以上の整数。
ｒは、０以上３以下の整数。
ｓは、２以上４以下の整数。
ａは、０以上１００以下の整数。
Ｒfは、ＯＭ（ａ≧０の時）又は炭素数が１〜１０のパーフルオロカーボン（ａ≧１の時）。Ｒfを構成する前記パーフルオロカーボンは、鎖状又は環状のいずれであっても良く、エーテル結合やスルホニル結合を含んでいても良い。
ｔは、１以上１０以下の整数。
【００４５】
（４−１）式中、ｑは、繰り返し単位の繰り返し数を表す。ｑは、特に限定されるものではなく、目的に応じて任意に選択することができる。すなわち、電解質は、低分子量のＰと低分子量のＱが結合したランダム共重合体又は交互共重合体であっても良く、あるいは、高分子量のＰと高分子量のＱが結合したブロック共重合体であっても良い。
【００４６】
（４−１）式中、ｒは、−[Ｏ−ＣＦ2Ｃ(ＣＦ3)]−の繰り返し数を表す。一般に、ｒが大きくなるほど、酸基がクラスターを形成し易くなり、プロトン伝導度が向上する。一方、ｒが大きくなりすぎると、ＥＷが増大し、プロトン伝導度が低下する。従って、ｒは、０以上３以下である必要がある。
【００４７】
（４−１）式中、ｓは、第１パーフルオロカーボンＱ1の側鎖に含まれる−(ＣＦ2)−の繰り返し数を表す。一般に、ｓが大きくなるほど、酸基がクラスターを形成し易くなり、プロトン伝導度が向上する。一方、ｓが大きくなりすぎると、ＥＷが増大し、プロトン伝導度が低下する。従って、ｓは、２以上４以下である必要がある。
（２−１）式中、ａ、Ｒf及びｔの詳細は、上述した通りであるので、説明を省略する。
【００４８】
［１．２．２．  Ｑ−Ｒfsの具体例（２）］
Ｑ−Ｒfsの第２の具体例は、Ｑが、次の（４−２）式〜（４−５）式で表される構造を備え、Ｒfsが、次の（２−１）式で表される構造を備えている
【化８】
2012226970.tif 000009
【００４９】
但し、
Ｍは、水素、又は、アルカリ金属（Ｌｉ、Ｎａ、Ｋ）。
ｑは、１以上の整数。
Ｒf1〜Ｒf3は、フッ素又は炭素数が１〜１０のパーフルオロカーボン。Ｒf1〜Ｒf3を構成する前記パーフルオロカーボンは、鎖状又は環状のいずれであっても良く、エーテル結合やスルホニル結合を含んでいても良い。
Ｒf5は、直接結合又は炭素数が１〜１０の２価のパーフルオロカーボン。Ｒf5を構成する前記パーフルオロカーボンは、鎖状又は環状のいずれであっても良く、エーテル結合やスルホニル結合を含んでいても良い。
ａは、０以上１００以下の整数。
Ｒfは、ＯＭ（ａ≧０の時）又は炭素数が１〜１０のパーフルオロカーボン（ａ≧１の時）。Ｒfを構成する前記パーフルオロカーボンは、鎖状又は環状のいずれであっても良く、エーテル結合やスルホニル結合を含んでいても良い。
ｔは、１以上１０以下の整数。
【００５０】
（４−２）〜（４−５）式中、Ｒf1〜Ｒf3は、フッ素又は炭素数が１〜１０のパーフルオロカーボンを表す。Ｒf1〜Ｒf3を構成するパーフルオロカーボンは、鎖状又は環状のいずれであっても良く、エーテル結合やスルホニル結合を含んでいても良い。
Ｒf1〜Ｒf3がパーフルオロカーボンである場合、その炭素数が多くなるほど、酸素透過性が向上する。一方、炭素数が多くなりすぎると、ＥＷが増大し、プロトン伝導度が低下する。従って、パーフルオロカーボンの炭素数は、１〜１０である必要がある。
【００５１】
（４−２）〜（４−５）式中、Ｒf5は、直接結合又は炭素数が１〜１０の２価のパーフルオロカーボンを表す。Ｒf5を構成するパーフルオロカーボンは、鎖状又は環状のいずれであっても良く、エーテル結合やスルホニル結合を含んでいても良い。
Ｒf5がパーフルオロカーボンである場合、その炭素数が多くなるほど、酸素透過性が向上する。一方、炭素数が多くなりすぎると、ＥＷが増大し、プロトン伝導度が低下する。従って、パーフルオロカーボンの炭素数は、１〜１０である必要がある。
ｑ及び（２−１）式の詳細は、上述した通りであるので、説明を省略する。
【００５２】
［１．２．３．  第２パーフルオロカーボンＱ2の具体例（１）］
第２パーフルオロカーボンＱ2の第１の具体例は、次の（５−１）式〜（５−５）式のいずれかで表される構造を備えている。
【化９】
2012226970.tif 000010
【００５３】
但し、
ｑ’は、１以上の整数。
Ｒf1〜Ｒf4は、フッ素又は炭素数が１〜１０のパーフルオロカーボン。Ｒf1〜Ｒf4を構成する前記パーフルオロカーボンは、鎖状又は環状のいずれであっても良く、エーテル結合やスルホニル結合を含んでいても良い。
【００５４】
ｑ’は、特に限定されるものではなく、目的に応じて任意に選択することができる。
Ｒf1〜Ｒf4は、フッ素又は炭素数が１〜１０のパーフルオロカーボンを表す。Ｒf1〜Ｒf4がパーフルオロカーボンである場合、その炭素数が多くなるほど、酸素透過性が向上する。一方、炭素数が多くなりすぎると、ＥＷが増大し、プロトン伝導度が低下する。従って、パーフルオロカーボンの炭素数は、それぞれ、１〜１０である必要がある。
【００５５】
［２．  電解質の製造方法］
本発明に係る電解質は、多環式構造Ｐを高分子鎖に導入可能な重合性モノマ（Ａ）と、酸基を有するパーフルオロカーボン（Ｑ−Ｒfs）を高分子鎖に導入可能な重合性モノマ（Ｂ）とを共重合させることにより製造することができる。
【００５６】
［２．１．  具体例（１）］
（３−１）式で表される多環式構造Ｐを備えた電解質は、以下の方法により製造することができる。
［２．１．１．  重合性モノマ（Ａ）］
（３−１）式で表される多環式構造Ｐを備えた電解質を製造する場合、重合性モノマ（Ａ）として、アダマンタン骨格を有する含フッ素ビニルエーテルモノマを用いる。
例えば、（６−１）式で表されるモノマは、下記のスキーム（ａ）に従って合成することができる。
【化１０】
2012226970.tif 000011
【００５７】
［２．１．２．  重合性モノマ（Ｂ）］
酸基を有する重合性モノマ（Ｂ）としては、例えば、
（１）ナフィオン（登録商標）モノマ、ダウ（登録商標）モノマ（短鎖型）、
（２）Ｆ2Ｃ＝ＣＦＳＯ2Ｆ、
（３）
【化１１】
2012226970.tif 000012
などがある。
これらの重合性モノマ（Ｂ）は、市販されているか、あるいは、市販されている類似の化合物を出発原料に用いて公知の方法により製造することができる。
【００５８】
［２．１．３．  共重合］
重合性モノマ（Ａ）と重合性モノマ（Ｂ）との共重合方法は、特に限定されるものではなく、公知の方法を用いることができる。共重合方法としては、具体的には、ラジカル重合、プラズマ重合、バルク重合、溶液重合、懸濁重合、乳化重合、ミニエマルジョン重合、マイクロエマルジョン重合などがある。
【００５９】
さらに、得られた電解質ポリマに対して、Ｆ2ガスによるフッ素化、電解フッ素化などのフッ素化処理を施すことにより、電解質の部分フッ素化、あるいはパーフルオロ化が可能である。
また、末端の酸基がスルホン酸基である場合、スルホン酸基を−ＳＯ2Ｘ基（Ｘは、ハロゲン又はＮＨ2）に変換した後、末端の−ＳＯ2Ｘ基に対して、ＸＯ2Ｓ−(ＣＦ2)t−ＳＯ2Ｘ（Ｘは、ハロゲン又はＮＨ2）を作用させると、電解質にパーフルオロスルホンイミド基を導入することができる。
【００６０】
［２．２．  具体例（２）］
（３−３）式で表される多環式構造Ｐを備えた電解質は、以下の方法により製造することができる。
［２．２．１．  重合性モノマ（Ａ）］
（３−３）式で表される多環式構造Ｐを備えた電解質を合成する場合、重合性モノマ（Ａ）には、アダマンタンを用いる。
［２．２．２．  重合性モノマ（Ｂ）］
酸基を有する重合性モノマ（Ｂ）の詳細は、具体例１と同様であるので、説明を省略する。
【００６１】
［２．２．３．  共重合］
例えば、（１−１）式で表される電解質は、下記のスキーム（ｂ．１）に示すように、（６−２）式で表される重合性モノマ（Ａ）と（７−１）式で表される重合性モノマ（Ｂ）とを共重合させることにより合成することができる。共重合方法の詳細は、具体例１と同様であるので、説明を省略する。
また、スキーム（ｂ．２）に示すように、電解質（１−１）に対してフッ素化処理を施すことにより、部分フッ素化、あるいはパーフルオロ化された電解質（１−２）を合成することができる。
さらに、具体例１と同様の手順に従い、電解質にパーフルオロスルホンイミド基を導入することができる。
【化１２】
2012226970.tif 000013
【００６２】
［２．３．  具体例（３）］
（３−２）式で表される多環式構造Ｐを備えた電解質は、以下の方法により製造することができる。
［２．３．１．  重合性モノマ（Ａ）］
（３−２）式で表される多環式構造Ｐを備えた電解質を合成する場合、重合性モノマ（Ａ）には、２位にビニルエーテル基を持つアダマンタンを用いる。２位にビニルエーテル基を持つアダマンタンは、スキーム（ａ）と同様の方法により製造することができる。
［２．３．２．  重合性モノマ（Ｂ）］
重合性モノマ（Ｂ）の詳細は、具体例１と同様であるので、説明を省略する。
【００６３】
［２．３．４．  共重合］
（３−２）式で表される多環式構造Ｐを備えた電解質は、２位にビニルエーテル基を持つアダマンタンと、酸基を持つ重合性モノマ（Ｂ）とを共重合させることにより得られる。共重合方法の詳細は、具体例１と同様であるので、説明を省略する。
また、得られた電解質に対してフッ素化処理を施すことにより、電解質の部分フッ素化、あるいはパーフルオロ化が可能である。
さらに、具体例１と同様の手順に従い、電解質にパーフルオロスルホンイミド基を導入することができる。
【００６４】
［２．４．  具体例（４）］
（３−４）式〜（３−６）式で表される多環式構造Ｐを備えた電解質は、以下の方法により製造することができる。
［２．４．１．  重合性モノマ（Ａ）］
（３−４）式〜（３−６）式で表される多環式構造Ｐを備えた電解質を合成する場合、重合性モノマ（Ａ）には、次の（６−３）式〜（６−５）式で表されるモノマを用いる。これらの重合性モノマ（Ａ）は、市販されているか、あるいは、類似の構造を有する化合物を出発原料に用いて、公知の方法により製造することができる。
【化１３】
2012226970.tif 000014
【００６５】
［２．４．２．  重合性モノマ（Ｂ）］
重合性モノマ（Ｂ）の詳細は、具体例１と同様であるので、説明を省略する。
［２．４．３．  共重合］
（３−４）式〜（３−６）式で表される多環式構造Ｐを備えた電解質は、（６−３）式〜（６−５）式で表される重合性モノマ（Ａ）と、酸基を有する重合性モノマ（Ｂ）とを共重合させることにより合成することができる。共重合方法の詳細は、具体例１と同様であるので、説明を省略する。
また、得られた電解質に対して、フッ素化処理を施すことにより、電解質の部分フッ素化、あるいはパーフルオロ化が可能である。
さらに、具体例１と同様の手順に従い、電解質にパーフルオロスルホンイミド基を導入することができる。
【００６６】
［２．５．  具体例（５）］
（３−７）式〜（３−９）式で表される多環式構造Ｐを備えた電解質は、以下の方法により製造することができる。
［２．５．１．  重合性モノマ（Ａ）］
（３−７）式〜（３−９）式で表される多環式構造Ｐを備えた電解質を合成する場合、重合性モノマ（Ａ）には、次の（６−６）式〜（６−９）式で表されるモノマを用いる。これらの内、（６−６）式及び（６−７）式で表される重合性モノマ（Ａ）は、市販されている。また、（６−８）式及び（６−９）式で表される重合性モノマ（Ａ）は、例えば、デカヒドロ２−ナフトールを酸触媒により脱水することにより得られる。
【化１４】
2012226970.tif 000015
【００６７】
［２．５．２．  重合性モノマ（Ｂ）］
重合性モノマ（Ｂ）の詳細は、具体例１と同様であるので、説明を省略する。
［２．５．３．  共重合］
（３−７）式〜（３−９）式で表される多環式構造Ｐを備えた電解質は、（６−６）式〜（６−９）式で表される重合性モノマ（Ａ）と、酸基を有する重合性モノマ（Ｂ）とを共重合させることにより合成することができる。共重合には、例えば、特許文献２に記載の方法を用いることができる。
また、得られた電解質に対して、フッ素化処理を施すことにより、電解質の部分フッ素化、あるいはパーフルオロ化が可能である。
さらに、具体例１と同様の手順に従い、電解質にパーフルオロスルホンイミド基を導入することができる。
【００６８】
［２．６．  具体例（６）］
（３−１０）式〜（３−１１）式で表される多環式構造Ｐを備えた電解質は、以下の方法により製造することができる。
［２．６．１．  重合性モノマ（Ａ）］
（３−１０）式〜（３−１１）式で表される多環式構造Ｐを備えた電解質を合成する場合、重合性モノマ（Ａ）には、（６−９）式で表されるモノマを用いる。（６−９）式で表されるモノマは、例えば、特許文献６に記載の方法により製造することができる。
また、市販のパーフルオロシクロヘキセンと特許文献６に記載の方法で、ｋ＝２に対応するモノマの合成が可能である。
【化１５】
2012226970.tif 000016
【００６９】
［２．６．２．  重合性モノマ（Ｂ）］
重合性モノマ（Ｂ）の詳細は、具体例１と同様であるので、説明を省略する。
［２．６．３．  共重合］
（３−１０）式〜（３−１１）式で表される多環式構造Ｐを備えた電解質は、（６−９）式で表される重合性モノマ（Ａ）と、酸基を有する重合性モノマ（Ｂ）とを共重合させることにより合成することができる。共重合方法の詳細は、具体例１と同様であるので、説明を省略する。次の（１−２）式及び（１−３）式に、このような方法により得られた電解質の一例を示す。
【化１６】
2012226970.tif 000017
【００７０】
また、得られた電解質に対して、フッ素化処理を施すことにより、電解質の部分フッ素化、あるいはパーフルオロ化が可能である。
さらに、具体例１と同様の手順に従い、電解質にパーフルオロスルホンイミド基を導入することができる。
【００７１】
［２．７．  具体例（７）］
Ｑが第１パーフルオロカーボンＱ1と第２パーフルオロカーボンＱ2の双方を含む電解質を合成する場合、上述した重合性モノマ（Ａ）及び重合性モノマ（Ｂ）に加えて、第２パーフルオロカーボンＱ2を高分子鎖に導入可能な重合性モノマ（Ｃ）を用いる。
重合性モノマ（Ｃ）としては、具体的には、次の（８−１）式〜（８−５）式で表されるモノマがある。
【化１７】
2012226970.tif 000018
【００７２】
但し、
Ｒf1〜Ｒf4は、フッ素又は炭素数が１〜１０のパーフルオロカーボン。Ｒf1〜Ｒf4を構成する前記パーフルオロカーボンは、鎖状又は環状のいずれであっても良く、エーテル結合やスルホニル結合を含んでいても良い。
【００７３】
重合性モノマ（Ａ）、重合性モノマ（Ｂ）、Ｒf1〜Ｒf4、及び、共重合方法の詳細については、具体例１〜６と同様であるので、説明を省略する。
【００７４】
［３．  電解質の作用］
アダマンタン骨格などに代表される多環式骨格は、その嵩高さから、酸素透過性に優れいていると考えられる。そのため、多環式骨格を導入した電解質を触媒層アイオノマとして利用すると、触媒層の酸素透過性が向上するためにＰｔの活性が向上する。また、多環式骨格を導入した電解質は、剛直であり、ガラス転移温度Ｔgが上昇するため、化学的耐久性が向上し、高温での運転にも耐えうる。
さらに、アダマンタンなどの対称性の高い多環式骨格は、耐久性が高い。そのため、この性質を利用すれば、最終段階でも電解質構造を壊すことなく、Ｆ2ガスによるフッ素化が可能であると考えられる。
【００７５】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００７６】
本発明に係る電解質は、固体高分子型燃料電池、水電解装置、ハロゲン化水素酸電解装置、食塩電解装置、酸素及び／又は水素濃縮器、湿度センサ、ガスセンサ等の各種電気化学デバイスに用いられる電解質膜や触媒層アイオノマとして用いることができる。